(57)【要約】  本発明は、ホットメルトコーティング法に用いられるコーティング材料に関し、上記材料は、２〜８個のグリセリル単位を含有する直鎖ポリグリセロール又は分枝鎖ポリグリセロールを、それぞれ６〜２２個の炭素原子を含有する１種以上の脂肪酸で、完全に又は部分的にエステル化することによりそれぞれ得られる、１種以上のポリグリセロール脂肪酸を主成分として含有する。
2022502351.tif 000002
【特許請求の範囲】
【請求項１】
ホットメルトコーティング法で使用するコーティング材料であって、
２〜８個のグリセロール単位を含有する直鎖ポリグリセロール又は分枝鎖ポリグリセロールを、それぞれ６〜２２個の炭素原子を含有する１種以上の脂肪酸で、完全に又は部分的にエステル化することによりそれぞれ得られる、主成分としての、１種以上のポリグリコール脂肪酸エステル、
を特徴とする、コーティング材料。
【請求項２】
前記１種以上のポリグリセロール脂肪酸エステルの基礎となる前記脂肪酸が、飽和若しくは非分枝鎖、又は飽和かつ非分枝鎖であること、
を特徴とする、
請求項１に記載のコーティング材料。
【請求項３】
前記１種以上のポリグリセロール脂肪酸エステルの基礎となる前記脂肪酸が、１６個、１８個、２０個又は２２個の炭素原子を有する、
ことを特徴とする、
請求項１又は２に記載のコーティング材料。
【請求項４】
動的示差熱量測定（ｄｙｎａｍｉｃ  ｄｉｆｆｅｒｅｎｔｉａｌ  ｃａｌｏｒｉｍｅｔｒｙ）の熱流による、個々の前記１種以上のポリグリセロール脂肪酸エステルの検査で、加熱の間、それぞれの吸熱最小値のみ、冷却の間、それぞれの発熱最大値のみが得られること、
を特徴とする、
請求項１〜３のいずれか一項に記載のコーティング材料。
【請求項５】
ＷＡＸＳ分析によって決定されたブラッグ角の評価により、実質的に一定のラメラ間隔を４０℃で少なくとも６ヵ月間有し、凝固温度未満で安定な、前記１種以上のポリグリセロール脂肪酸エステルの細胞内形態（ｓｕｂｃｅｌｌｕｌａｒ  ｆｏｒｍ）、
を特徴とする、
請求項１〜４のいずれか一項に記載のコーティング材料。
【請求項６】
シェラーの式によって評価されるＳＡＸＳ分析により、実質的に一定の前記ラメラ構造の結晶子厚を４０℃で少なくとも６ヵ月間有し、凝固温度未満で安定な、前記１種以上のポリグリセロール脂肪酸エステルの細胞内形態、
を特徴とする、
請求項１〜５のいずれか一項に記載のコーティング材料。
【請求項７】
以下の群：ＰＧ（２）−Ｃ１８完全エステル、１５〜１００のヒドロキシル価を有するＰＧ（２）−Ｃ２２部分エステル、ＰＧ（２）−Ｃ２２完全エステル、１００〜２００のヒドロキシル価を有するＰＧ（３）−Ｃ１６／Ｃ１８部分エステル、１００〜２００のヒドロキシル価を有するＰＧ（３）−Ｃ２２部分エステル、ＰＧ（３）−Ｃ２２完全エステル、１５０〜２５０のヒドロキシル価を有するＰＧ（４）−Ｃ１６部分エステル、ＰＧ（４）−Ｃ１６完全エステル、１５０〜２５０のヒドロキシル価を有するＰＧ（４）−Ｃ１６／Ｃ１８部分エステル、ＰＧ（４）−Ｃ１６／Ｃ１８完全エステル、１００〜２００のヒドロキシル価を有するＰＧ（４）−Ｃ１８部分エステル、１００〜２００のヒドロキシル価を有するＰＧ（４）−Ｃ２２部分エステル、２００〜３００のヒドロキシル価を有するＰＧ（６）−Ｃ１６／Ｃ１８部分エステル、ＰＧ（６）−Ｃ１６／Ｃ１８完全エステル、１００〜２００のヒドロキシル価を有するＰＧ（６）−Ｃ１８部分エステル、
からの少なくとも１種のポリグリセロール脂肪酸エステルが、
炭素原子数のために異なる、２個の脂肪酸残基を有する前記ポリグリセロール脂肪酸エステルである場合、炭素原子数がより少ない脂肪酸残基が３５％〜４５％存在し、炭素原子数がより多い脂肪酸残基が、それに対応して補完的に５５％〜６５％であり、また列挙される前記完全エステルが好ましくは５未満のヒドロキシル価を有すること、
を特徴とする、
請求項１〜６のいずれか一項に記載のコーティング材料。
【請求項８】
８０℃での粘度が、３００ｍＰａ・ｓ未満、好ましくは２００ｍＰａ・ｓ未満、特に好ましくは１００ｍＰａ・ｓ未満であること、
を特徴とする、
請求項１〜７のいずれか一項に記載のコーティング材料。
【請求項９】
個々の前記１種以上のポリグリセロール脂肪酸エステルの凝固温度が、７５℃未満、好ましくは４３℃〜５６℃であること、
を特徴とする、
請求項１〜８のいずれか一項に記載のコーティング材料。
【請求項１０】
４０℃及び２０℃での疎水性を決定するために決定される、個々の前記１種以上のポリグリセロール脂肪酸エステルの接触角が、１６週後に初期値から１０°未満の偏差を有すること、
を特徴とする、
請求項１〜９のいずれか一項に記載のコーティング材料。
【請求項１１】
使用される反応物質のために、それぞれ互いに異なるエステル化反応により得られ得る、前記主成分としてのポリグリセロール脂肪酸エステルの、合成後の混合物、
を特徴とする、
請求項１〜１０のいずれか一項に記載のコーティング材料。
【請求項１２】
少なくとも９８重量％のポリグリセロール脂肪酸エステル比率、
を特徴とする、
請求項１〜１１のいずれか一項に記載のコーティング材料。
【請求項１３】
溶剤フリー若しくは界面活性剤フリーの組成物、又は溶剤フリーかつ界面活性剤フリーの組成物であること、
を特徴とする、
請求項１〜１２のいずれか一項に記載のコーティング材料。
【請求項１４】
前記コーティング材料が、コーティング材料の溶融物を吹き付けることにより得られる、同相の中空球状形を有し、その内側空洞に前記分散材料を含有していること、
を特徴とする、
請求項１〜１３のいずれか一項に記載の組成物を有するコーティング材料と、分散材料との組合せ。
【請求項１５】
前記分散材料が、少なくとも１種の活性医薬品成分を有すること、
を特徴とする、
請求項１４に記載の組合せ。
【請求項１６】
前記分散材料が１種以上の活性医薬品成分の結晶からなること、
を特徴とする、
請求項１４又は１５に記載の組合せ。
【請求項１７】
分散材料がコーティング材料でコーティングされ、界面が安定している個々の部分からの生成物を形成するホットメルトコーティング法であって、
前記コーティング材料が、請求項１〜１３のいずれか一項に記載の組成物を有すること、
を特徴とする、
ホットメルトコーティング法。
【請求項１８】
前記生成物が、請求項１４〜１６のいずれか一項に記載の組合せを有すること、
を特徴とする、
請求項１７に記載のホットメルトコーティング法。
【請求項１９】
前記活性医薬品成分が易熱性であり、かつコーティング及びその後の室温までの冷却後に、９８％を超える本来の有効な活性を有すること、
を特徴とする、
請求項１８に記載のホットメルトコーティング法。
【請求項２０】
前記コーティング材料を吹き付けるのに使用されるガス又はガス混合物が、吹付けの間、前記コーティング材料の凝固温度よりも３℃のみ低い、好ましくは１℃〜２℃のみ低い温度を有すること、
を特徴とする、
請求項１７又は１８のいずれか一項に記載のホットメルトコーティング法。
【発明の詳細な説明】
【技術分野】
【０００１】
ホットメルトコーティング法、略してＨＭＣ法で使用するコーティング材料用の組成物で、医薬品の製造に更に利用できる組成物が提示される。
【背景技術】
【０００２】
ＨＭＣ法は、その他のコーティング法に優る利点を提供する。ＨＭＣ法では、分散材料（例えば、分散媒としてのガス又はガス混合物中の固体粒子）は、コーティング材料を吹き付けられ、通常流動層として提供される。本明細書において、分散材料は相界面によって周囲の媒体から分離される材料を意味する。その他の方法とは対照的に、ＨＭＣ法の吹付け工程では、溶かしたＨＭＣコーティングの粘度は十分に低いため、例えば水などの、粘度を低下させるための溶剤を使用する必要がない。更にそれによって、エネルギーと時間のかかる乾燥工程を省くことができる。また、コーティング法を使用する間、望ましくないことに分散材料がコーティング材料中に部分的に溶解するリスクは、溶剤フリーのＨＭＣコーティングによって大幅に低下する。ＨＭＣ法は、食品産業ではすでに多用されている。医薬品製造では、粒質物、結晶又は一般的には粒子のコーティング、より一般的には液滴などのコーティング、例えば１種以上の医薬品活性成分を有する分散材料のコーティングは、例えば不快な味を覆い隠すために、例えば湿気又は紫外線などの環境の影響から活性成分を保護するために、又は活性成分放出の速度に影響を与えるために、頻繁に必要とされる。また、医薬品製造においてＨＭＣ法を利用できるようにするために、ＨＭＣコーティングは特定の要件を満たさなければならない。特に、ＨＭＣコーティングは長期間にわたって安定した状態を維持しなければならず、医薬品活性成分の一定の放出キネティクスを保証できるように、又は保管が長期にわたる場合には、内容物の十分な保護を保証できるように、コーティングの物理化学的性質の変化は、長期にわたって、可能な限り極めて狭い範囲でなければならない。溶融物としてのコーティング材料を吹き付けることで、分散材料が溶剤フリーのコーティング材料でコーティングされる任意の方法は、本明細書において、ホットメルトコーティング法、すなわちＨＭＣ法と呼ばれ、分散材料の個々の部分における粒度は基本的に自由に選択できる。また、本明細書において使用されるコーティング材料は、下記においてＨＭＣコーティング又はＨＭＣコーティング材料と呼ばれる。
【０００３】
一方、各種ＨＭＣコーティングが知られているが、これらの大部分は特定の医薬品活性成分のために開発された。ＷＯ２０１４／１６７１２４Ａ１では、グリセロールトリパルミタート又はグリセロールトリステアラートなどのトリグリセリドが多形を有し、それぞれが、結晶性の不安定なα−変態及び、準安定なβ’−変態又は安定なβ−変態の両方で存在し、１つの変態からもう一方の変態に変化することができる、という問題が明確に挙げられている。本明細書において、変態（ｍｏｄｉｆｉｃａｔｉｏｎｓ）は、特にラメラ状にパッキングされた結晶サブ単位（ｃｒｙｓｔａｌｌｉｎｅ  ｓｕｂｕｎｉｔｓ）の厚みが異なり、この単位はまた細胞内単位（ｓｕｂｃｅｌｌｕｌａｒ  ｕｎｉｔｓ）とも呼ばれる。例えば、グリセロールトリステアラートのα−変態では、特定の条件下で、細胞内単位当たり平均６層のラメラ構造の層形成を同定でき、β−変態へ完全に転移した後は、細胞内単位当たり平均１０．５層のラメラ構造の層形成、及び約６７％の結晶厚の増大が観察された。数学的に予想される７５％の増大は得られない、という事実は、おそらくα−変態と比較して傾斜が生じるために、β−変態の個々のラメラが、より高密度のラメラパッキングを有することに起因する（Ｄ．Ｇ．Ｌｏｐｅｓ、Ｋ．Ｂｅｃｋｅｒ、Ｍ．Ｓｔｅｈｒ、Ｄ．Ｌｏｃｈｍａｎｎら、「薬学ジャーナル  １０４（Ｊｏｕｒｎａｌ  ｏｆ  Ｐｈａｒｍａｃｅｕｔｉｃａｌ  Ｓｃｉｅｎｃｅｓ  １０４）」４２５７〜４２６５、２０１５年、参照）。ＨＭＣ法における吹付けの間、可能な限り低く保持されている温度では、α−変態は、β’−変態及びβ−変態よりも速い形成キネティクスを有するため、ＨＭＣ法を用いた活性物質含有分散材料のコーティング完了後に、α−変態が存在するが、保管中に巨視的破壊をも伴う「ブルーミング」として知られる、コーティングの体積増加の下で、望ましくないことに、α−変態はより安定なβ−変態に再配置される。議論される問題の解決策は、ＷＯ２０１４／１６７１２４Ａ１に従って、ポリソルベート、すなわち非イオン性界面活性剤の添加を通して行われ、ポリソルベート成分はコーティング材料の１０〜３０％である。トリグリセリドとポリソルベートの混合物は、実際「ブルーミング」の問題を有さなくなったように見えるが、長期的に見て分離する可能性があり、その結果、医薬品配合物では基本的に安定しているべきである放出キネティクスの変化を排除できない。
【０００４】
ＵＳ５，８９１，４７６は、多形を有しないとされるカルナバワックスを用いた組成物について開示している。しかし、カルナバワックスのために、融点が８２℃〜８６℃と高くなることが不都合である。ＨＭＣ法における温度は部分的に１００℃以上でなければならない場合があるため、開示されている上記組成物は易熱性の有効成分には不適当である。更に都合が悪いことに、温度が低下するときに極めて急速に凝固するワックスは、ＨＭＣ装置のライン及びノズル内に容易に付着し、その際に装置内に閉塞を引き起こす。
【０００５】
ＵＳ２０１０／００９２５６９Ａ１は、活性成分を有するシリケート粉末吸着剤を溶融脂質マトリックスに埋めこみ、その後にコーティングした粒子製造のために吹付け及び冷却を行う技術について開示している。脂質マトリックスは、それぞれ１６〜２２個の炭素原子を有する飽和した偶数鎖脂肪酸のトリグリセリド及び、活性成分の脂質マトリックスにおける均質な分散性を確保するための３％の乳化剤からなる。この製造方法もまた７０℃を超える温度を必要とし、温度感受性の有効成分には不適当である。開示された方法は動物性食品の製造に寄与するが、人間が使用するための医薬品製品にとって極めて重要となる、活性成分の放出キネティクスについては、取り組まれていない。
【発明の概要】
【０００６】
このような背景に対して、ＨＭＣ法のためのコーティング材料の提供、及び前述した先行技術の不利益を有しないコーティングでコーティングした分散材料の提供という問題が主張されている。加えて、１種以上の医薬品活性成分を有する分散材料のコーティングにも好適であり、その使用前後のいずれにおいても、望ましくは混合物の分離を呈しないコーティング材料組成物が使用されるＨＭＣ法は、コーティングの体積変化を伴う多形に起因するいかなる変態変化も示さない。それに加えて、必要に応じて安定した放出キネティクスを確保し、それによって必要に応じて、易熱性（ｔｈｅｒｍｏｌａｂｉｌｅ）の医薬品有効成分を有する分散材料とともに処理を行えるＨＭＣ法が主張される。本明細書において、医薬品活性成分は、薬剤の薬理活性成分として使用され得る物質を意味すると理解される。本明細書において、物質とは、化学元素及び化学化合物、並びに自然に存在するそれらの混合物及び溶液、植物、植物の一部、植物成分、処理済み又は未処理状態の藻類、菌類及び苔類、動物の体、更に生きた動物及び動物の体の一部や体構成部分、処理済み又は未処理状態の人間又は動物の代謝産物、ウイルス及びそれらの構成部分又は代謝産物をはじめとする微生物である。本明細書において医薬品とは、物質又は物質から作製された調合品である。医薬品は、人間や動物の体内又は体表での使用を目的とし、かつ人間や動物の病気又は病理学的不安定を治療、軽減又は予防するための性質を有し、薬理学的効果、免疫学的効果又は代謝効果を介して、生理的機能の回復、修正又は影響を与えるために、又は医学的診断を行うために、人間や動物の体表又は体内で使用可能な、又は人間や動物に投与できる剤として意図されている。上記の意味で薬剤を含有する対象物、又は上記の意味で薬剤が適用され、人間や動物の体に永続的又は一時的な接触をもたらすことを意図する対象物、加えて動物の体表又は体内には使用されずに、動物の体の構造、状態又は機能を表す、又は動物体内の病原体を示す働きをする、その他の物質又は物質の調合品との相互作用において使用することを意図した物質及び物質の調合品もまた、本明細書において薬剤であると見なされる。
【０００７】
前述の問題は、請求項１に記載のコーティング材料、分散材料と請求項１４に記載のようなコーティング材料との組合せ、及び請求項１７に記載のホットメルトコーティング法によって解決され、有利な実施形態の変形形態は対応する従属請求項の結果として生じる。
【０００８】
ホットメルトコーティング法に用いられるコーティング材料であって、２〜８個のグリセリル単位を含有する直鎖ポリグリセロール又は分枝鎖ポリグリセロールを、それぞれ６〜２２個の炭素原子を含有する１種以上の脂肪酸で、完全に又は部分的にエステル化することによりそれぞれ得られる、１種以上のポリグリセロール脂肪酸エステルを主成分として含有するコーティング材料が提案される。本明細書において、主成分とはポリグリセロール脂肪酸エステルが、提唱されるコーティング材料の重量のうち、最も高い比率（百分率）を占めることを意味する。提唱されるコーティング材料は、２重量％を構成し得る合成関連の付随的な物質は別として、好ましくはポリグリセロール脂肪酸エステル、又はこれらポリグリセロール脂肪酸エステルの合成後の混合物からなる。
【０００９】
目的とするエステル化の出発物質として使用可能な、最も単純なポリグリセロールは、実験式Ｃ６Ｏ５Ｈ１４を有する直鎖ジグリセロール及び分枝鎖ジグリセロールであり、これらは工業的に既知の方法で合成によって提供される。例えば、塩基触媒下でグリセロールを２，３−エポキシ−１−プロパノールで反応させることによってエーテル結合を形成する、又は塩基触媒下での熱縮合によって合成される、その後、主にジグリセロールを含有する部分が分離され得る。
【００１０】
ジグリセロールは、３つの異なる構造的な異性体の形態で生じ得る。すなわち、導入される２個のグリセロール分子の、それぞれ第１の炭素原子間にエーテルの橋かけが形成される直鎖状形態と、第１のグリセロール分子の第１の炭素原子と、第２のグリセロール分子の第２の炭素原子との間に、エーテルの橋かけが形成される分枝鎖形態と、それぞれのグリセロール分子の第２の炭素原子の間にエーテルの橋かけが形成されるヌクレオデンドリマー（ｎｕｃｌｅｏｄｅｎｄｒｉｍｅｒｉｃ）形態とで生じ得る。アルカリ触媒を使用して２個のグリセロール分子を縮合させる場合、最大約８０％は直鎖状形態で生じ、最大約２０％が分枝鎖形態であり、極めて少量のみがヌクレオデンドリマー（ｎｕｃｌｅｏｄｅｎｄｒｉｍｅｒｉｃ）形態で生成される。
【００１１】
同様に、目的とする脂肪酸でのエステル化のためには、２個を超えかつ最大８個のグリセリル単位を含有するポリグリセロールを使用できる。一般に、ポリグリセロールは「ＰＧ」と略記され、ポリグリセリル単位の数を表す添字（整数ｎ）を用いて表され、「ＰＧｎ」となる。一例として、トリグリセロールはＰＧ３として表され、実験式Ｃ９Ｏ７Ｈ２０を有するものとする。脂肪酸、例えばステアリン酸を用いた完全なエステル化では、ＰＧｎ分子の遊離ヒドロキシル基の全てでエステル化が起き、直鎖状ＰＧ３の場合には、第１のグリセリル単位の第１及び第２の炭素原子で、第２のグリセリル単位の第２の炭素原子で、並びに第３のグリセリル単位の第２及び第３の炭素原子で起こる。したがって、この例では実験式はＣ９Ｏ７Ｈ１５Ｒ５と示され、各Ｒは脂肪酸残基を表し、選択された例では実験式Ｃ１８ＯＨ３５を有する。
【００１２】
しかしながら、飽和した非分枝鎖脂肪酸によってエステル化されたポリグリセロールの略語としての表示方法は、ＰＧ（ｎ）−Ｃｍ完全エステル又は、適切な場合はＰＧ（ｎ）−ＣＭ部分エステルと確立されており、括弧中の「ｎ」はポリグリセロールの表示と同様に、分子内に含有されるグリセリル単位数を示し、ｍはエステル化反応に使用された飽和脂肪酸の炭素原子数を意味する。したがって、ｎは実験式Ｃ３Ｏ２Ｈ５Ｒ、又は各々端のグリセリル単位としてＣ３Ｏ３Ｈ５Ｒ２を有するグリセリル単位の数を意味し、Ｒは脂肪酸残基又は遊離ヒドロキシル基の水素原子を表し得る。したがって、ＰＧ（２）−Ｃ１８完全エステルは、実験式Ｃ７８Ｏ９Ｈ１５０を有するポリグリセロール脂肪酸の完全エステルを意味する。ＰＧ−部分エステルの場合には、脂肪酸残基の数は平均であり、同時に実験式は、最も高い頻度で存在する、エステル化された変形形態を有する部分を示す。ポリグリセロール脂肪酸部分エステル用のより正確な表示は、ヒドロキシル価を更に表示することで提供される。ヒドロキシル価は、エステル化されないヒドロキシル基含量の尺度であり、部分エステルのエステル化度についての情報を提供する。おそらく立体障害という理由のために、この場合のエステル化反応は優先的に外側から内側へ起こる。したがって、最初にエステル化されるヒドロキシル基は、脂肪酸残基に最も高い自由度を与えるヒドロキシル基である。直鎖状ポリグリセロールでの最初のエステル化反応は、それゆえ端のポリグリセリル単位の、第１の炭素原子のヒドロキシル基で優先的に起こり、そして第２のエステル化反応は、もう一方の末端のポリグリセリル単位の、第３の炭素原子のヒドロキシル基で起こる。次に、すでにエステル化された炭素位置に隣接した炭素位置のヒドロキシル基がエステル化され、以下同様に続く。
【００１３】
本明細書において、脂肪酸は６〜２２個の炭素原子を含有する脂肪族モノカルボン酸を意味すると理解され、非分枝鎖かつ飽和しており、偶数の炭素原子数を有するものが好ましいが、奇数の炭素原子数を有し、分枝鎖で及び／又は不飽和でもよい。提唱されるポリグリセロール脂肪酸エステルの調製のためには、１６個、１８個、２０個又は２２個のＣ原子を含有する非分枝鎖の飽和脂肪酸、すなわちパルミチン酸、ステアリン酸、アラキジン酸又はベヘン酸が使用されることが特に好ましい。
【００１４】
驚くべきことに、モノグリセロール脂肪酸エステル、例えばトリアシルグリセロールなどとは対照的に、提唱されるポリグリセロール脂肪酸エステルは多形性を示さない。動的示差熱量測定（ｄｙｎａｍｉｃ  ｄｉｆｆｅｒｅｎｔｉａｌ  ｃａｌｏｒｉｍｅｔｒｙ）によって個々に検査される、各種ポリグリセロール脂肪酸エステルは、加熱の間、検査される試料の溶融のため生じる、熱流の吸熱最小値（ｍＷ／ｇで示される）のみと、冷却の間、検査される試料の凝固によって生じる発熱最大値のみを有する。それとは対照的に、多形を有するトリアシルグリセロールの検査（ｅｘａｍｉｎａｔｉｏｎ）では、異なる局所的な最小値が見られた。つまり試料が加熱されるときに、α−変態が溶融して第１の局所的吸熱最小値が見られ、その後、より安定なβ−変態への結晶化の間、局所的な発熱最大値が見られた。β−変態は、熱流の更なる局所的吸熱最小値によって示され、また温度が更に上昇するにつれて溶融する。加熱及び冷却の間の温度変化は、本明細書においては、時間の経過とともに均一に起こるものとする。室温で又は４０℃での６ヵ月にわたる保管中に、更なる吸熱又は発熱の移行は観察されていない。
【００１５】
提唱される各種ポリグリセロール脂肪酸エステルの、それぞれの凝固温度未満での、広角Ｘ線散乱（「ＷＡＸＳ」と略記される）を用いた個々の検査では、検査したあらゆるポリグリセロール脂肪酸エステルの強度最大値が示され、それぞれ約２θに相当する２１．４°の回折角が示された。これはブラッグ角の２倍である。そこからネットワーク平面の間隔が４１５ｐｍであるという結果が得られたが、本明細書においては、検査される分子のラメラのパッキング密度と相関する。この距離は、α−変態に構造上付与され得る。α−変態では、それぞれのラメラ構造は、互いに上に積み重なって平面を形成する分子を伴う六方格子において、互いに平行に配置される。その他にはいかなる変態も確認できない。確認されたα−変態の安定性はまた、それぞれ６ヵ月にわたって、室温及び４０℃の両方で、ＷＡＸＳを用いて観察された。ここでも、検査される各種ポリグリセロール脂肪酸エステルの、驚くほど安定なα−変態のみが見られた。
【００１６】
提唱されるポリグリセロール脂肪酸エステルが多形を有しないと更に確認するために、小角Ｘ線散乱（ＳＡＸＳと略記される）による、広範囲にわたる種類のポリグリセロール脂肪酸エステルの個々の分析が提供される。ＳＡＸＳによって、結晶子（ｃｒｙｓｔａｌｌｉｔｅｓ）のサイズ、形状及び内面についての結論を導くことが可能となる。本明細書において、それぞれの結晶子の厚みはシェラーの式によって算出でき、Ｄ＝Ｋλ／ＦＷＨＭ  ｃｏｓ（θ）が適用される。本明細書において、Ｄは結晶子の厚みを、Ｋは無次元のいわゆるシェラー定数を示す。シェラー定数によって結晶子形状について言及でき、シェラー定数は、良好な近似値では通常０．９であると見なされ得る。ＦＷＨＭは「半値全幅」を表し、バックグラウンドと比較して半分の高さにおける強度最大値のピークの幅であり、ラジアン（ｒａｄ）で測定される。θはブラッグ角であり、ネットワーク平面上への放射線の入射角である。先行技術で既知の、１０％のポリソルベート６５で安定させたグリセロールトリパルミタートの試料は、室温で６ヵ月保管後、７層のラメラに相当する３１ｎｍの結晶子の厚みを有し、その結晶子の厚みは、４０℃で６ヵ月保管後、１２層のラメラに相当する５２ｎｍとなりほぼ２倍になるのに対し、提唱される各種ポリグリセロール脂肪酸部分エステルは、大部分が２〜４層のラメラに相当する２０〜３０ｎｍの結晶子の厚みを有し、４０℃で６ヵ月保管後、変態が変化せずに安定していることを示している。これに対して、各種ポリグリセロール完全エステルの大部分は、５〜８層のラメラに相当する３０〜４０ｎｍのわずかに大きな結晶子の厚みを示し、より大きな程度の組織であることを示唆している。またポリグリセロール脂肪酸部分エステルと同様に、４０℃で６ヵ月保管後、変態は変化せずに安定している。
【００１７】
ＨＭＣコーティングで使用する又はＨＭＣコーティング材料としては、ＰＧ（２）−Ｃ１８、ＰＧ（２）−Ｃ２２、ＰＧ（３）−Ｃ２２、ＰＧ（４）−Ｃ１６並びにＰＧ（４）−Ｃ１６／Ｃ１８及びＰＧ（６）−Ｃ１６／Ｃ１８で、それぞれ１００に相補的なＣ１６：Ｃ１８の比率が、３５〜４５：５５〜６５、好ましくは４０：６０のポリグリセロール脂肪酸の完全エステルが好ましい。融点が６０℃未満ですらあるＰＧ（２）−Ｃ２２及びＰＧ（３）−Ｃ２２は別として、この群の完全エステルは８０℃未満の融点を有し、特に本方法のために重要である、それらエステルの凝固点が、それぞれの融点よりも約３℃〜７℃低いため、ＨＭＣ法にとってすぐに適切となる。以下のポリグリセロール脂肪酸部分エステル、ＰＧ（２）−Ｃ２２−［１５−１００］−［１７］、ＰＧ（３）−Ｃ２２−［１００−２００］−［１３７］、ＰＧ（４）−Ｃ１６−［１５０−２５０］−［１８６］、ＰＧ（４）−Ｃ１８−［１００−２００］−［１６８］、ＰＧ（４）−Ｃ２２−［１００−２００］−［１４５］、ＰＧ（６）−Ｃ１８−［１００−２００］−［１３３］及びＰＧ（３）−Ｃ１６／Ｃ１８−［１００−２００］−［１４８］、ＰＧ（４）−Ｃ１６／Ｃ１８−［１５０−２５０］−［１８７］、ＰＧ（６）−Ｃ１６／Ｃ１８−［２００−３００］−［２３７］（それぞれＣ１６：Ｃ１８の比率が４０：６０）にも同じことが当てはまる。上記表示では、第１の角括弧中に、典型的な平均ヒドロキシル基数のそれぞれ好ましい範囲が、第２の角括弧中に、それぞれ特に好ましい典型的な平均ヒドロキシル基数が、表示に追加されている。融点が６０℃未満ですらあるＰＧ（２）−Ｃ２２部分エステル、ＰＧ（３）−Ｃ２２部分エステル及びＰＧ（４）−Ｃ２２部分エステルは別として、指定された部分エステルはまた、８０℃未満の融点を有し、完全エステルと同様に、凝固点がそれぞれの融点よりも約３℃〜７℃低い。
【００１８】
提唱されたポリグリセロール脂肪酸エステルがＨＭＣ法に好適であるように、ポリグリセロール脂肪酸エステルの８０℃での粘度は、３００ｍＰａ・ｓ未満、好ましくは２００ｍＰａ・ｓ未満、特に好ましくは１００ｍＰａ・ｓ未満であるべきである。これは、高い粘度では、通常使用される噴霧ノズルは、溶融したコーティング材料のために容易に詰まると考えられるためである。８０℃というコーティング材料の溶融温度の限界を超えるのは、その後に設定されるプロセス制御の温度が、敏感な医薬品物質には全体的に高すぎることになるため、例外的な場合のみとするべきである。
【００１９】
ＨＭＣ法での使用に提唱されるポリグリセロール脂肪酸エステルは、好ましくは凝固温度が７５℃未満、特に好ましくは４３℃〜５６℃である。この凝固温度とともに可能となる低いプロセス制御温度は、以前からのエネルギー消費量、プロセスの信頼性、使用できる分散材料に関するより広い選択肢を目指すためのものである。本明細書において、凝固温度とは、動的示差熱量測定（ｄｙｎａｍｉｃ  ｄｉｆｆｅｒｅｎｔｉａｌ  ｃａｌｏｒｉｍｅｔｒｙ）による試料分析の間、熱流の最も高い発熱ピークの最大値が冷却に際して出現する温度、と定義される。
【００２０】
コーティングされる分散材料に好適な、提唱されるポリグリセロール脂肪酸エステルを選択するためには、コーティング材料の疎水性が重要である。コーティング材料の疎水性は濡れ性と関連があり、コーティング材料の吸水能力及びエロージョン挙動のように、コーティングされた分散材料の放出キネティクスに影響を与えるためである。疎水性は、固体の凝集状態でのコーティング材料と、精製水の滴との間の接触角を測定することによって決定される。ヤングの式に従えば、ｃｏｓθ＝（γＳｖ―γＳＬ）／γＬＶであり、式中、γＳＬはコーティング材料と水との間の界面張力であり、γＬＶは水滴の表面張力であり、γＳｖはコーティング材料と周囲空気との間の界面張力であり、θは接触角である。、接触角θが大きくなるほど、コーティング材料と水との間の界面張力もまた大きくなり、検査されるコーティング材料の疎水性も高くなる。提唱されるポリグリセロール脂肪酸エステルの接触角はまた、医薬品技術において慣習的なＨＬＢ値と関連がある。ＨＬＢ値は、親水性分子部分に対する親油性分子部分の比率について、０〜２０のスケールで情報を提供するものであり、ＨＬＢ値が大きくなると親水性部分が増加する。ＨＭＣ法を用いた医薬品活性成分を含有する１種以上の分散材料の加工のために、コーティング材料の接触角は、保管条件下で穏やかに変化するのみであるべきである。その結果、活性医薬品成分又は成分の放出キネティクスの安定性が確保される。ポリグリセロール脂肪酸エステルは、コーティング材料の主成分として使用されるのが好ましく、その２０℃及び４０℃での接触角が１６週後に有する偏差は、初期値から１０°未満である。グリセロールトリステアリンの指定された条件下での、接触角の偏差としては４０°は比較的大きく、例えば、保管中にα−変態からβ−変態への再配置が起こるために、放出キネティクスの望ましい一定性にとって不利益となる。
【００２１】
２重量パーセントを超えるべきでない合成関連の不純物は別として、提唱されるコーティング材料の供給には、コーティング材料が、全て同じ反応物質で実施されるエステル化反応より得られる、ポリグリセロール脂肪酸エステルからなるのであれば、基本的に十分である。しかしコーティング材料特性の微調節を行うために、異なる反応物質のために互いに異なるエステル化反応により得られ得る、各種のポリグリセロール脂肪酸エステル同士を、分離が生じない場合に限り、合成後に混合することも可能である。ポリグリセロール脂肪酸エステルがコーティング材料の主成分であり、多形も分離も生じず、放出キネティクスの安定性が存在し、かつ混合物の融点及び凝固点が８０℃未満である場合に限り、コーティング材料に使用される、ポリグリセロール脂肪酸エステルに、中性の混合物を添加することも可能である。
【００２２】
ＨＭＣ法の前後のいずれにおいても望ましくない分離プロセスが起こらないように、ＨＭＣ法のコーティング材料は、好ましくは、少なくとも９８重量パーセントのポリグリセロール脂肪酸エステルからなる。
【００２３】
既知のコーティング又はコーティング剤とは対照的に、提唱されるコーティング材料は、分散材料のコーティング後に、エネルギーと時間のかかる乾燥工程で、蒸発によって除去しなければならない溶剤を、好ましくは有しない。また、コーティング材料は有利には、いかなる界面活性剤も有しない。このような添加剤があると、多くの場合、望ましくない分離のリスクが存在するためであるが、このようなリスクは、保存安定性に関する長期的な研究においてのみ明らかになることが多い。
【００２４】
ポリグリセロール脂肪酸エステルを主成分として有する、提唱されるコーティング材料の使用は、ＨＭＣ法に限定されない。コーティング材料の溶融物を吹き付けて、同相の中空球状形とし、その内側空洞に上記の分散材料が保持されることによってもたらされる方法で、分散材料が、好ましくは少なくとも１種の活性医薬品成分を有する方法であれば、いかなる方法であってもよい。驚くべきことに、提唱されるコーティング材料を用いれば、粒質物又は凝集物に１種以上の補助剤を予め提供する必要なしに、１種以上の活性医薬品成分の結晶を安定してコーティングすることも更に可能である。
【００２５】
請求項１〜１３のいずれか一項に記載の組成物のコーティング材料で、分散材料がコーティングされるホットメルトコーティング法では、先行技術と比較して、放出キネティクスを適切に調整可能であり、また品質を損なわずにより長期間保管できる、優れた最終製品を得られる結果となる。それにより、このようなホットメルトコーティング法はまた、溶融コーティングを備えた、医薬品活性成分を有する少なくとも１種の分散材料、特にまた、少なくとも１種の易熱性の医薬品活性成分を有する、そのような分散材料をもたらすと考えられる。本明細書において易熱性（ｔｈｅｒｍｏｌａｂｉｌｅ）とは、１００℃を超える温度に１時間曝露すると、有効な活性が２％減少することを意味する。医薬品活性成分の１００％の有効な活性は、医薬品活性成分の全分子が活性化状態で存在するときに、又は生体内で活性化状態に変化できるときに存在する。
【００２６】
驚くべきことに、結果に重大な意味を持つＨＭＣ法のパラメーターの変動、特に給気温度について、この温度は、提唱されるコーティング材料用のコーティング材料の凝固温度よりも、必ずしも５℃〜１５℃低い必要はないと決定できた。むしろ、おそらく先行技術と比較して、提唱されるコーティング材料の比熱容量が低いため、給気温度は凝固温度よりも最大１℃〜２℃低い温度で提供され得る。このようにして、吹付けの間、望ましくない凝集物の形成を有効に防止する。
【００２７】
以下では、提唱されるコーティング材料及びコーティング材料と分散材料の組合せがどのような性質を有するか、そして提唱されるコーティング材料が使用されるホットメルトコーティング法において、どのようなパラメーターがどのように考慮されるべきかについて図及び例を用いて、より詳細に説明する。
【発明を実施するための形態】
【００２８】
５９５ｇのＰＧ４及び６２５ｇのＣ１８脂肪酸を、蒸留器具（ｄｉｓｔｉｌｌａｔｉｏｎ  ｂｒｉｄｇｅ）を備えるガラス器具に入れ、溶融させた。減圧下にて、２００℃〜２４０℃で反応を実施した。ＡＮ＜ＫＯＨ１．０ｍｇ／ｇに達するまでエステル化を実施した。
【図面の簡単な説明】
【００２９】
上記のように合成した部分エステルＰＧ（４）−Ｃ１８は、質量分析（ＧＣ−ＭＳ）と組み合わせたガスクロマトグラフィーを用いた検査（ｅｘａｍｉｎａｔｉｏｎ）において、図１の量的な主要構造を示す。
【００３０】
図２は、動的示差熱量測定（ｄｙｎａｍｉｃ  ｄｉｆｆｅｒｅｎｔｉａｌ  ｃａｌｏｒｉｍｅｔｒｙ）によるＰＧ（４）−Ｃ１８の検査結果を示し、図中のＸ軸上の温度は、Ｙ軸上の熱流（ｍＷ／ｇ）に対して付与されている。図２の左図は、部分エステルＰＧ（４）−Ｃ１８の２つの測定値の、ほぼ一致する２曲線を示す。各曲線は、それぞれ厳密に１つの吸熱最小値を有し、部分エステルの溶融に際して、固相から液相へのエネルギーが消費される移り変わりであると考えられる。図２の右図は、部分エステルＰＧ（４）−Ｃ１８の厳密に１つの発熱最大値を示す。これは、部分エステルの凝固に際して、液相から固相へのエネルギーが放出される移り変わりであると考えられる。測定は、Ｎｉｅｔｚｓｃｈ  Ｇｅｒａｔｅｂａｕ  ＧｍｂＨ（ドイツ、セルブ、９５１００）のＤＳＣ  ２０４  Ｆ１  Ｐｈｏｅｎｉｘを用いて実施した。本明細書においては、３〜４ｍｇの試料をアルミニウムるつぼに量り入れ、毎分５Ｋの加熱速度での熱流を連続的に記録した。２回目も同じ加熱速度で実施した。
【００３１】
図３は、ポリグリセロール脂肪酸エステルの所望される挙動とは対照的に、動的示差熱量測定（ｄｙｎａｍｉｃ  ｄｉｆｆｅｒｅｎｔｉａｌ  ｃａｌｏｒｉｍｅｔｒｙ）による検査の間の、加熱時の多形性トリアシルグリセロールの典型的な挙動を示す。ここでは、２つの局所的な吸熱最小値と、その間に存在する発熱最大値が見られる。第１の吸熱、すなわち左側の最小値は不安定なα−変態の溶融のために生じ、その後、より安定なβ−変態への結晶化に際して発熱最大値が見られ、更に温度が上昇すると、今度は結晶が溶融することが第２の吸熱、すなわち右側の局所的な最小値によって認識できる。
【００３２】
図４は、室温で６ヵ月保管後、動的示差熱量測定（ｄｙｎａｍｉｃ  ｄｉｆｆｅｒｅｎｔｉａｌ  ｃａｌｏｒｉｍｅｔｒｙ）の加熱で検査される、ＰＧ（４）−Ｃ１８部分エステルを示す。図５は、４０℃で６ヵ月保管後、動的示差熱量測定（ｄｙｎａｍｉｃ  ｄｉｆｆｅｒｅｎｔｉａｌ  ｃａｌｏｒｉｍｅｔｒｙ）の加熱で検査される、ＰＧ（４）−Ｃ１８部分エステルを示す。いずれの場合も、溶融後の安定な変態への結晶化を示し得る、発熱最大値は見られない。
【００３３】
ＷＡＸＳ分析及びＳＡＸＳ分析には、分解能が３．３〜４．９オングストローム（ＷＡＸＳ）及び１０〜１５００オングストローム（ＳＡＸＳ）である、２つの直線位置検知形検出器を備える点収束カメラシステムとして、元Ｈｅｃｕｓ  Ｘ−ｒａｙ  Ｓｙｓｔｅｍｓ  Ｇｅｓｍｂｈ（オーストリア、グラーツ、８０２０）で、現在はＢｒｕｋｅｒ  ＡＸＳ  ＧｍｂＨ（ドイツ、カールスルーエ、７６１８７）のＳ３−ＭＩＣＲＯを使用した。試料を直径約２ｍｍのガラス毛管に導入し、続いてワックスで密閉して毛細管用回転ユニットに入れた。室温で１３００秒間、１．５４２オングストロームの波長を有するＸ線ビームに晒して、個々の測定を行った。
【００３４】
図６は、ＰＧ（４）−Ｃ１８部分エステル（マーク付）を含む各種ポリグリセロール脂肪酸エステルの、それらの凝固温度未満でのＷＡＸＳ分析の結果を示し、それら全てが２１．４°である２θで、強度最大値を示している。ブラッグ角は、４１５ｐｍのネットワーク平面の間隔に相当し、これはα−変態のラメラパッキングに典型的である。図７に示されるように室温で６ヵ月間保存したとき、及び図８に示されるように４０℃で６ヵ月間保管したときの両方で、強度最大値は、安定した状態が維持される。
【００３５】
図９は、各種ポリグリセロール脂肪酸部分エステルのＳＡＸＳ分析の結果を示す。ＰＧ（４）−Ｃ１８部分エステルでは、６５．２オングストロームのラメラ間隔が導かれ得る。結晶子の厚みは、シェラー定数０．９、波長１．５４２オングストローム、ＦＷＨＭ値０．０１１１及びブラッグ角θ（ｒａｄ）０．０４７を有するシェラーの式によれば、１２．５ｎｍである。ＰＧ（４）−Ｃ１８部分エステルのＳＡＸＳ分析値もまた、室温及び４０℃の両方で６ヵ月保管した後、一定の状態を維持した（図示せず）。
【００３６】
粘度測定のために、Ａｎｔｏｎ  Ｐａａｒ  ＧｍｂＨ（オーストリア、グラーツ、８０５４）のレオメータ、Ｐｈｙｓｉｃａ−Ｍｏｄｕｌａｒ  Ｃｏｍｐａｃｔ  Ｒｈｅｏｍｅｔｅｒ、ＭＣＲ  ３００を使用した。一定のせん断力を伴う円すい形プレートを備える、ＣＰ−５０−２システムで測定を実施した。本明細書においては、試料をプレート上で直接溶かし、８０℃及び１００℃での粘度を決定した。ＰＧ（４）−Ｃ１８部分エステルの粘度は、８０℃で７４．３８ｍＰａ・ｓ及び１００℃で３４．４６ｍＰａ・ｓである。ゆえに、部分エステルは、ホットメルトコーティング法で極めて適切に処理できる。
【００３７】
動的示差熱量測定（ｄｙｎａｍｉｃ  ｄｉｆｆｅｒｅｎｔｉａｌ  ｃａｌｏｒｉｍｅｔｒｙ）の評価により、更にＰＧ（４）−Ｃ１８部分エステルの凝固温度について言及できる。試料の冷却に際して、発熱最大値のピークは５３．４℃〜５７．０℃に上昇し、最大値が５５．２℃であり、これは凝固温度として記録される。
【００３８】
図１０は、接触角の測定を例示する図である（段落［００２０］参照）。ＰＧ（４）−Ｃ１８部分エステルの接触角は約８４°であり、約５．２のＨＬＢ値に相関する。その他のポリグリセロール脂肪酸エステルと比較して、ＰＧ（４）−Ｃ１８部分エステルは、図１１（ＰＧ４−Ｃ１８の棒）から分かるように、より親水性が高いポリグリセロール脂肪酸エステルと指定されるべきである。ＨＬＢ値５．２は、速放性の境界となる約４のＨＬＢ値よりも高いため、即時の放出が所望される活性医薬品成分のコーティングとして好適である。図１２は、開始時の測定値（左の棒）と比較した、室温で１６週間保管後（中央の棒）、及び４０℃で１６週間保管後（右の棒）の、ＰＧ（４）−Ｃ１８部分エステル（中央の図表）の接触角の変化を示す。接触角の変化は１０°を超えず、例えばトリステアリルグリセロールなどのモノグリセロール脂肪酸エステルと比較して、疎水性は安定していると説明できる。同じく図１２に示されるＰＧ３−Ｃ１６／Ｃ１８部分エステル（左の図表）とＰＧ６−Ｃ１８部分エステル（右の図表）についても同じことが言える。
【００３９】
図１３は、ＰＧ（４）−Ｃ１８部分エステルでコーティングした粒子、及びその代わりにＰＧ（３）−Ｃ１６／Ｃ１８部分エステルでコーティングした粒子の放出キネティクスを示し、粒子はそれぞれ６００ｍｇのＮ−アセチルシステインを有する。コーティングされた粒子の総重量において、ＰＧ（４）−Ｃ１８部分エステルの比率は４５重量％であり、ＰＧ（３）−Ｃ１６／Ｃ１８部分エステルの比率は５０重量％であった。Ｙ軸上の値は放出されるＮ−アセチルシステインの比率（百分率）を表し、Ｘ軸上の値は時間（分）を表す。放出に関する検査を、オートマチックサンプルコレクターを備え、ＵＳＰ−ＩＩに準ずる装置、ＥＲＷＥＫＡ  ＧｍｂＨ（ドイツ、ホイゼンシュタム、６３１５０）の、ＤＴ８２０ＬＨを用いて実施した。収集した試料を、高速液体クロマトグラフィー（ＨＰＬＣと略される）を用いて、下記の条件、カラム：Ｓｙｎｅｒｇｉ  Ｆｕｓｉｏ  ＲＰ  ４ｍｍ、８０オングストローム、２５０ｍｍ×４．６ｍｍ、上流側カラム：Ａｔｌａｎｔｉｓ  Ｔ３（５μｍ）、移動相：アセトニトリル５％／水９５％（ｐＨ１．６）、流速：１ｍＬ／分、注入量：２０μｍ、カラム温度：２１℃、オートマチックサンプルコレクターの温度：５℃、波長：２２０ｎｍ、実行時間：２０分で分析した。ＰＧ（４）−Ｃ１８部分エステルでコーティングした粒子は、即時的な放出プロファイルを有し、最初の５分内に１０％未満の、最初の３０分内に８５％超えるＮ−アセチルシステインが放出される。より有効な味のマスキングを達成するために、使用されるＨＭＣ法は、最初の５分内のＮ−アセチルシステインの放出を更に減少させるための、より高温の給気及びより高い吹付け速度を用いて、更に実行され得る。ＰＧ（３）−Ｃ１６／Ｃ１８部分エステルでコーティングした粒子の放出キネティクスのために、味のマスキングは成功していると考えられ得る。ここでは、最初の５分内に放出はほとんど起こらない。これは味のマスキングのために重要である。
【００４０】
図１４は、ＰＧ（４）−Ｃ１８部分エステルでコーティングしたＮ−アセチルシステイン粒子の、開始時、４０℃で１ヵ月保管後、４０℃で３ヵ月保管後、及び４０℃で５ヵ月保管後の放出キネティクスを示す。放出キネティクスに大きな差はなく、生成物は安定している。
【００４１】
図１５は、ＰＧ（３）−Ｃ１６／Ｃ１８部分エステルでコーティングしたＮ−アセチルシステイン粒子の、開始時、室温で１ヵ月保管後、及び４０℃で１ヵ月間保管後の放出キネティクスを示す。放出キネティクスにはここでも大きな差はない。
【００４２】
ＰＧ（３）−Ｃ１６／Ｃ１８部分エステルを主成分として有するコーティング材料による味のマスキングの成功は、とりわけＨＭＣ法パラメーターの最適化を通じて得られた。Ｉｎｎｏｊｅｔ  Ｖｅｎｔｉｌｕｓ  Ｖ−２．５／１実験システムは、Ｒｏｍａｃｏ  Ｈｏｌｄｉｎｇ  ＧｍｂＨ（ドイツ、カールスルーエ、７６２２７）のＩｎｎｏｊｅｔホットメルト装置ＩＨＤ−１と組み合わせられて、コーティング装置として寄与した。ＰＧ（３）−Ｃ１６／Ｃ１８部分エステルを１００℃で溶かし、約５００μｍの平均直径を有するＮ−アセチルシステインの結晶上に吹き付けた。ＨＭＣを実行するための試料の量は、それぞれ分散材料２００ｇであった。コーティング用として最適な設定を決定するために、吹付け速度及び給気温度を、実行するＨＭＣによって変化させた。本明細書においては、以下式：有効性（％）＝実際のコーティング量／理論上達成できるコーティング量ｘ１００に従ってコーティング法の有効性を決定した。実際のコーティング量は、実行された各ＨＭＣで使用され、アセチルシステインの結晶上に適用されたコーティング材料の比率（百分率）である。吹付け速度５ｇ／分及び給気温度３５．０℃で、有効性は９０．７％であった。給気温度を４０．０℃に高めると、有効性が９１．０％に高まった。驚くべきことに、吹付け速度を７．５ｇ／分に高め、かつ給気温度を５０℃に高めると、１００％の有効性が得られる結果となった。２つの有効性値、９０．７％及び９１．０％は、Ｎ−アセチルシステイン結晶の表面上への拡散及び分布が起こり得る前に、コーティング材料のそれぞれ９．３重量％又は９．０重量％が凝固したことを意味する。活性成分を含まない、凝固した液滴を、それぞれの実施終了時にダストとして収集し、重さを量った。ダストの重量は、有効性が９０．７％の場合は１８．６ｇであり、有効性が９１．０％の場合は１８．０ｇであった。１００％の有効性は、本明細書において、コーティング材料の凝固温度、この場合、ＰＧ（３）−Ｃ１６／Ｃ１８部分エステルの凝固温度５１．７℃よりも、２℃未満低い給気温度を用いて得られた。提唱されるコーティング材料に使用されるポリグリセロール脂肪酸エステルの、従来のＨＭＣコーティングと比較して低い比熱容量が、先行技術と比較して、給気温度の設定により広く有利な柔軟性を可能とする理由であり得る。Ｋ．Ｂｅｃｋｅｒらの「脂質ベースの固体経口製剤調製のための溶媒フリーの溶融技術（Ｓｏｌｖｅｎｔ−ｆｒｅｅ  ｍｅｌｔｉｎｇ  ｔｅｃｈｎｉｑｕｅｓ  ｆｏｒ  ｔｈｅ  ｐｒｅｐａｒａｔｉｏｎ  ｏｆ  ｌｉｐｉｄ−ｂａｓｅｄ  ｓｏｌｉｄ  ｏｒａｌ  ｆｏｒｍｕｌａｔｉｏｎｓ）」製薬研究（Ｐｈａｒｍａｃｅｕｔｉｃａｌ  Ｒｅｓｅａｒｃｈ）（２０１５年５月）３２（５）、１５１９〜４５の出版物においては、ＨＭＣコーティング材料の凝固温度よりも５℃〜１５℃低い給気温度が、依然として不可欠だと見なされている。
【００４３】
ＰＧ（４）−Ｃ１８部分エステルを有するコーティング材料の放出試験とは対照的に、ＰＧ（３）−Ｃ１６／Ｃ１８部分エステルでコーティングしたＮ−アセチルシステイン結晶の放出キネティクスを決定するために、オートマチックサンプルコレクターの代わりに、Ｐｅｒｋｉｎ  Ｅｌｍｅｒ（アメリカ、マサチューセッツ、ウォルサム）の、Ｌａｍｂｄａ  ２５分光計を用いた紫外線／可視光線用の一体型検出を使用した。Ｍｅｒｃｋ  ＫＧａＡ（ドイツ、ダルムシュタット）から入手した、９００ｍＬの超純水中、３７℃で、１００回転数／分のパドル撹拌速度で放出試験を実施した。放出プロファイルは、開始時を０％と設定し、放出完了時の放出レベルを１００％放出として測定した。図１６は、ＨＭＣ法において、３５℃、４０℃及び５０℃の給気温度を用いてコーティングされた粒子の放出曲線を示す。１００％の有効性を有する、５０℃でコーティングされた粒子は、最初の５分内では、Ｎ−アセチルシステインをほとんど放出しない。ＰＧ（３）−Ｃ１６／Ｃ１８部分エステルを主成分として有するコーティング材料とともに使用されるＨＭＣ法は、給気温度の最適化後には、味のマスキングに十分適している。驚くべきことに、このようにして提唱されたコーティング材料によって可能となる。
【図１】
2022502351.tif 000003
【図２】
2022502351.tif 000004
【図３】
2022502351.tif 000005
【図４】
2022502351.tif 000006
【図５】
2022502351.tif 000007
【図６】
2022502351.tif 000008
【図７】
2022502351.tif 000009
【図８】
2022502351.tif 000010
【図９】
2022502351.tif 000011
【図１０】
2022502351.tif 000012
【図１１】
2022502351.tif 000013
【図１２】
2022502351.tif 000014
【図１３】
2022502351.tif 000015
【図１４】
2022502351.tif 000016
【図１５】
2022502351.tif 000017
【図１６】
2022502351.tif 000018
【国際調査報告】
2022502351.tif 000019
2022502351.tif 000020
2022502351.tif 000021
2022502351.tif 000022
2022502351.tif 000023
2022502351.tif 000024